(57)【特許請求の範囲】
【請求項１】
ケイ素アルコキシドとしてのテトラメトキシシラン又はテトラエトキシシランの第１加水分解物と、下記一般式（１）で示されるフッ素含有シランの第２加水分解物と、所定の溶媒とを含む膜形成用液組成物であって、
前記第１加水分解物と前記第２加水分解物が合計して前記液組成物１００質量％に対して０．１〜１０．０質量％含まれ、
前記所定の溶媒が、沸点が１２０℃以上１６０℃未満の第１溶媒と、沸点が１６０℃以上２２０℃以下の第２溶媒と、沸点が１２０℃未満の第３溶媒と、水とを混合した混合溶媒であり、
前記第１溶媒、前記第２溶媒及び前記第３溶媒の質量比が、第１溶媒：第２溶媒：第３溶媒＝９〜１５：１〜３：８２〜９０である
ことを特徴とする膜形成用液組成物。
【化１】
0006713340.tif 000034
上記式（１）中、ｍ及びｎは、それぞれ同一又は互いに異なる１〜６の整数である。また、Ｒｆ1は、炭素数１〜６のペルフルオロアルキレン基であって、直鎖状又は分枝状であってもよい。また上記式（１）中、Ｘは、炭素数２〜１０の炭化水素基であって、エーテル結合、ＣＯ−ＮＨ結合及びＯ−ＣＯ−ＮＨ結合から選択される１種以上の結合を含んでいてもよい。更に上記式（１）中、Ｒ1及びＺはアルコキシ基である（ただし、ａは０〜３の整数）。
【請求項２】
前記第１溶媒が２−メトキシエタノール、２−エトキシエタノール、２−イソプロポキシエタノール、１−メトキシ−２−プロパノール及び１−エトキシ−２−プロパノールからなる群より選ばれた１種又は２種以上の溶媒であり、前記第２溶媒がジアセトンアルコール、ジエチレングリコールモノメチルエーテル、Ｎ−メチルピロリドン及び３−メトキシ−３−メチル−１−ブタノールからなる群より選ばれた１種又は２種以上の溶媒であり、前記第３溶媒が炭素数１〜３の範囲にある１種又は２種以上のアルコールである請求項１記載の膜形成用液組成物。
【請求項３】
ケイ素アルコキシドの第１加水分解物を含む液に、下記一般式（１）で示されるフッ素含有シランと有機溶媒とを添加混合してフッ素含有シランの第２加水分解物を調製することにより、膜形成用液組成物を製造する方法であって、
前記有機溶媒が、沸点が１２０℃以上１６０℃未満の第１溶媒と、沸点が１６０℃以上２２０℃以下の第２溶媒と、沸点が１２０℃未満の第３溶媒とからなり、
前記ケイ素アルコキシドの第１加水分解物が、前記ケイ素アルコキシドと前記第３溶媒と水とを混合して調製された第１液と、前記第３溶媒と有機酸、無機酸又はチタン化合物からなる触媒とを混合して調製された第２液とを混合することにより、調製され、
前記第１加水分解物と前記第２加水分解物の合計量１００質量％に対して前記第２加水分解物が０．１〜１０．０質量％含まれ、
前記第１溶媒、前記第２溶媒及び前記第３溶媒の質量比が、第１溶媒：第２溶媒：第３溶媒＝９〜１５：１〜３：８２〜９０である
ことを特徴とする膜形成用液組成物の製造方法。
【化１】
0006713340.tif 000035
上記式（１）中、ｍ及びｎは、それぞれ同一又は互いに異なる１〜６の整数である。また、Ｒｆ1は、炭素数１〜６のペルフルオロアルキレン基であって、直鎖状又は分枝状であってもよい。また上記式（１）中、Ｘは、炭素数２〜１０の炭化水素基であって、エーテル結合、ＣＯ−ＮＨ結合及びＯ−ＣＯ−ＮＨ結合から選択される１種以上の結合を含んでいてもよい。更に上記式（１）中、Ｒ1及びＺはアルコキシ基である（ただし、ａは０〜３の整数）。
【請求項４】
前記第１溶媒が２−メトキシエタノール、２−エトキシエタノール、２−イソプロポキシエタノール、１−メトキシ−２−プロパノール及び１−エトキシ−２−プロパノールからなる群より選ばれた１種又は２種以上の溶媒であり、前記第２溶媒がジアセトンアルコール、ジエチレングリコールモノメチルエーテル、Ｎ−メチルピロリドン及び３−メトキシ−３−メチル−１−ブタノールからなる群より選ばれた１種又は２種以上の溶媒であり、前記第３溶媒が炭素数１〜３の範囲にある１種又は２種以上のアルコールである請求項３記載の膜形成用液組成物の製造方法。
【発明の詳細な説明】
【技術分野】
【０００１】
本発明は、複数の機能を付与し得る膜を形成するための液組成物及びその製造方法に関する。更に詳しくは、撥水性及び撥油性（以下、撥水撥油性という。）を有する防汚性膜及び金型に代表される型（以下、金型等という。）に離型性を付与し得る膜（以下、離型性付与膜という。）を形成するための液組成物及びその製造方法に関するものである。
【背景技術】
【０００２】
従来、撥水撥油性を付与することができる化合物として、特定のペルフルオロアミン構造を有する含フッ素シラン化合物が開示されている（例えば特許文献１参照。）。この含フッ素シラン化合物は、炭素数８以上のペルフルオロアルキル基を含有せず、生体蓄積性や環境適応性の点で問題となるペルフルオロオクタンスルホン酸（ＰＦＯＳ）又はペルフルオロオクタン酸（ＰＦＯＡ）を生成する懸念がない化学構造でありながら、優れた撥水撥油性を付与することが可能であり、多種多様な用途に適用可能性を有するフッ素系シランカップリング剤として有用である特徴がある。
【先行技術文献】
【特許文献】
【０００３】
【特許文献１】特開２０１５−１９６６４４号公報（要約）
【発明の概要】
【発明が解決しようとする課題】
【０００４】
特許文献１に示される含フッ素シラン化合物を少量だけ添加して液組成物を調製すると、この液組成物により形成した膜に撥水撥油性を付与することができる。しかしこの含フッ素シラン化合物を一般的なアルコール溶媒とを混合して液組成物を調製した場合、この含フッ素シラン化合物の表面張力がアルコール溶媒の表面張力と大きく異なってしまう。このため、この液組成物を基材上にバーコーターで塗布した場合、塗膜に水玉模様やコーター筋が生じて、成膜性に劣る。更に含フッ素シラン化合物と溶媒だけを混合した液組成物で塗膜を形成した場合、塗膜の強度が低いうえ、塗膜の基材への密着性が十分でない。
【０００５】
本発明の目的は、形成した膜に撥水撥油性の防汚機能を付与するとともに、成膜性に優れ、基材への密着性が良好で、強度の高い膜を形成可能な防汚性膜形成用液組成物及びその製造方法を提供することにある。本発明の別の目的は、形成した膜に離型性を付与するとともに、成膜性に優れ、基材への密着性が良好で、強度の高い膜を形成可能な離型性付与膜形成用液組成物及びその製造方法を提供することにある。
【課題を解決するための手段】
【０００６】
本発明の第１の観点は、ケイ素アルコキシドとしてのテトラメトキシシラン又はテトラエトキシシランの第１加水分解物と、下記一般式（１）で示されるフッ素含有シランの第２加水分解物と、所定の溶媒とを含む膜形成用液組成物である。この液組成物は、前記第１加水分解物と前記第２加水分解物が合計して液組成物１００質量％に対して０．１〜１０．０質量％含まれ、前記所定の溶媒が、沸点が１２０℃以上１６０℃未満の第１溶媒と、沸点が１６０℃以上２２０℃以下の第２溶媒と、沸点が１２０℃未満の第３溶媒と、水とを混合した混合溶媒であり、前記第１溶媒、前記第２溶媒及び前記第３溶媒の質量比が、第１溶媒：第２溶媒：第３溶媒＝９〜１５：１〜３：８２〜９０であることを特徴とする。
【０００７】
【化１】
0006713340.tif 000002
【０００８】
上記式（１）中、ｍ及びｎは、それぞれ同一又は互いに異なる１〜６の整数である。また、Ｒｆ１は、炭素数１〜６のペルフルオロアルキレン基であって、直鎖状又は分枝状であってもよい。また上記式（１）中、Ｘは、炭素数２〜１０の炭化水素基であって、エーテル結合、ＣＯ−ＮＨ結合及びＯ−ＣＯ−ＮＨ結合から選択される１種以上の結合を含んでいてもよい。更に上記式（１）中、Ｒ１及びＺはアルコキシ基である（ただし、ａは０〜３の整数）。
【００１１】
本発明の第２の観点は、第１ないし第３の観点のうち、いずれかの観点の膜形成用液組成物であって、前記第１溶媒が２−メトキシエタノール、２−エトキシエタノール、２−イソプロポキシエタノール、１−メトキシ−２−プロパノール及び１−エトキシ−２−プロパノールからなる群より選ばれた１種又は２種以上の溶媒であり、前記第２溶媒がジアセトンアルコール、ジエチレングリコールモノメチルエーテル、Ｎ−メチルピロリドン及び３−メトキシ−３−メチル−１−ブタノールからなる群より選ばれた１種又は２種以上の溶媒であり、前記第３溶媒が炭素数１〜３の範囲にある１種又は２種以上のアルコールであることを特徴とする。
本発明の第３の観点は、ケイ素アルコキシドの第１加水分解物を含む液に、上記一般式（１）で示されるフッ素含有シランと有機溶媒とを添加混合してフッ素含有シランの第２加水分解物を調製することにより、膜形成用液組成物を製造する方法であって、前記有機溶媒が、沸点が１２０℃以上１６０℃未満の第１溶媒と、沸点が１６０℃以上２２０℃以下の第２溶媒と、沸点が１２０℃未満の第３溶媒とからなり、前記ケイ素アルコキシドの第１加水分解物が、前記ケイ素アルコキシドと前記第３溶媒と水とを混合して調製された第１液と、前記第３溶媒と有機酸、無機酸又はチタン化合物からなる触媒とを混合して調製された第２液とを混合することにより、調製され、前記第１加水分解物と前記第２加水分解物の合計量１００質量％に対して前記第２加水分解物が０．１〜１０．０質量％含まれ、前記第１溶媒、前記第２溶媒及び前記第３溶媒の質量比が、第１溶媒：第２溶媒：第３溶媒＝９〜１５：１〜３：８２〜９０であることを特徴とする。
本発明の第４の観点は、第３の観点に係る発明であって、前記第１溶媒が２−メトキシエタノール、２−エトキシエタノール、２−イソプロポキシエタノール、１−メトキシ−２−プロパノール及び１−エトキシ−２−プロパノールからなる群より選ばれた１種又は２種以上の溶媒であり、前記第２溶媒がジアセトンアルコール、ジエチレングリコールモノメチルエーテル、Ｎ−メチルピロリドン及び３−メトキシ−３−メチル−１−ブタノールからなる群より選ばれた１種又は２種以上の溶媒であり、前記第３溶媒が炭素数１〜３の範囲にある１種又は２種以上のアルコールである膜形成用液組成物の製造方法である。
【発明の効果】
【００１２】
本発明の第１の観点の膜形成用液組成物では、液組成物中のフッ素含有シランが分子内に含窒素ペルフルオロアルキル基とアルコキシシリル基とをそれぞれ１以上有する構造となっていて、窒素原子に炭素数が６以下の短鎖長のペルフルオロアルキル基が複数結合した含窒素ペルフルオロアルキル基を有しており、分子内のフッ素含有率が高いため、形成した膜に優れた撥水撥油性と離型性を付与することができる。またケイ素アルコキシドであるテトラメトキシシラン又はテトラエトキシシランを用いるため、高い強度の塗膜が得られ、かつ塗膜の基材への密着性が良好となる。更に沸点の異なる３種類の溶媒を用い、これらの溶媒を所定の質量比で配合することにより、フッ素系の溶媒を用いずに、溶媒の乾燥速度を調整して、塗膜を成膜性良く形成することができる。
【００１５】
本発明の第２の観点の膜形成用液組成物では、第１溶媒、第２溶媒及び第３溶媒に特定の溶媒を用いる。第１溶媒は第２溶媒と第３溶媒の中間の沸点を有することから、塗膜の乾燥時に第２溶媒と第３溶媒の沸点差に伴う塗膜の乾燥速度の大きな差を緩和する作用があり、第２溶媒は第１溶媒よりも高沸点であり、塗膜の乾燥速度が遅いことから塗膜の急激な乾燥を防止して急激な乾燥に伴う膜の不均一性を防止する作用があり、第３溶媒は沸点が最も低いことから塗膜の乾燥を速くする作用がある。このように沸点の異なる３種類の溶媒を用いることにより溶媒の乾燥速度を調整して、より的確にかつ効率的に塗膜を成膜性良く形成することができる。
本発明の第３の観点の膜形成用液組成物の製造方法では、ケイ素アルコキシドの溶液である第１液に触媒を含む第２液を添加することにより、ケイ素アルコキシドの第１加水分解物を生成することができる。また、第２加水分解物を第１加水分解物及び第２加水分解物の合計量に対して所定の範囲で含有させることにより、形成した膜により優れた撥水撥油性と離型性を付与することができる。
【発明を実施するための形態】
【００１６】
次に本発明を実施するための形態を説明する。
【００１７】
〔膜形成用液組成物〕
本実施の形態の膜形成用液組成物は、ケイ素アルコキシドとしてのテトラメトキシシラン又はテトラエトキシシランの第１加水分解物と、上記一般式（１）で示されるフッ素含有シランの第２加水分解物と、所定の溶媒とを含む。この液組成物中には、上記第１加水分解物と上記第２加水分解物が合計して液組成物１００質量％に対して０．１〜１０．０質量％、好ましくは０．５〜５質量％含まれる。下限値の０．１質量％未満では、形成した膜に撥水撥油性の防汚機能及び離型性を付与できず、また塗膜の基材への密着性に劣り、高い強度の塗膜が得られない。また上限値の１０．０質量％を超えると、塗膜の弾き等が発生し成膜性に劣る。
【００１８】
〔所定の溶媒〕
本実施の形態の液組成物に用いられる所定の溶媒は、沸点が１２０℃以上１６０℃未満の第１溶媒と、沸点が１６０℃以上２２０℃以下の第２溶媒と、沸点が１２０℃未満の第３溶媒と、水とを混合した混合溶媒である。これらの第１溶媒、第２溶媒及び第３溶媒は、質量比で、第１溶媒：第２溶媒：第３溶媒＝９〜１５：１〜３：８２〜９０の割合、好ましくは１０〜１４：１〜３：８３〜８８の割合で上記液組成物中に含まれる。第１溶媒は第２溶媒と第３溶媒の中間の沸点を有することから、塗膜の乾燥時に第２溶媒と第３溶媒の沸点差に伴う塗膜の乾燥速度の大きな差を緩和する作用があり、第２溶媒は第１溶媒よりも高沸点であり、塗膜の乾燥速度が遅いことから塗膜の急激な乾燥を防止して急激な乾燥に伴う膜の不均一性を防止する作用があり、第３溶媒は沸点が最も低いことから塗膜の乾燥を速くする作用がある。このように沸点の異なる３種類の溶媒を用いることにより、高価なフッ素系溶媒を用いることなく、フッ素含有シランを溶解することができるとともに、成膜時の溶媒の乾燥速度を調整して、均一な膜を形成することができる。第１溶媒を例示すれば、２−メトキシエタノール（沸点１２５℃）、２−エトキシエタノール（沸点１３６℃）、２−イソプロポキシエタノール（沸点１４２℃）、１−メトキシ−２−プロパノール（沸点１２０℃）及び１−エトキシ−２−プロパノール（沸点１３２℃）からなる群より選ばれた１種又は２種以上の溶媒が挙げられる。また第２溶媒を例示すれば、ジアセトンアルコール（沸点１６９℃）、ジエチレングリコールモノメチルエーテル（沸点１９４℃）、Ｎ−メチルピロリドン（沸点２０２℃）及び３−メトキシ−３−メチル−１−ブタノール（沸点１７３℃）からなる群より選ばれた１種又は２種以上の溶媒が挙げられる。更に第３溶媒を例示すれば、炭素数１〜３の範囲にある１種又は２種以上のアルコールが挙げられる。このアルコールとしては、例えば、メタノール（沸点６４．７℃）、エタノール（沸点約７８．３℃）、プロパノール（ｎ−プロパノール（沸点９７−９８℃）、イソプロパノール（沸点８２．４℃））が挙げられる。
【００１９】
〔ケイ素アルコキシド〕
本実施の形態の液組成物に用いられるケイ素アルコキシドとしては、具体的には、テトラメトキシシラン、そのオリゴマー又はテトラエトキシシラン、そのオリゴマーが挙げられる。例えば、硬度の高い膜を得る目的には、テトラメトキシシランを用いることが好ましく、一方、加水分解時に発生するメタノールを避ける場合は、テトラエトキシシランを用いることが好ましい。
【００２０】
〔ケイ素アルコキシドの第１加水分解物の調製〕
ケイ素アルコキシドの第１加水分解物を調製する方法について説明する。先ず、ケイ素アルコキシドに第３溶媒と水を添加して、好ましくは１０〜３０℃の温度で５〜２０分間撹拌することにより第１液を調製する。また、第３溶媒と有機酸、無機酸又はチタン化合物を触媒として混合し、好ましくは１０〜３０℃の温度で５〜２０分間撹拌することにより第２液を、第１液とは別に調製する。次に、上記調製した第１液を、好ましくは３０〜８０℃の温度に保持して、第１液に第２液を添加し、上記温度を保持した状態で好ましくは１〜２４時間撹拌する。これにより、上記ケイ素アルコキシドの第１加水分解物が生成される。第１加水分解物は、ケイ素アルコキシドを０．５〜１５質量％、第３溶媒を２０〜９８質量％、水を０．５〜４０質量％、有機酸、無機酸又はチタン化合物を触媒として０．０１〜５質量％の割合で混合してケイ素アルコキシドの加水分解反応を進行させることで得られる。
【００２１】
ケイ素アルコキシドの第１加水分解物のＳｉＯ２濃度（ＳｉＯ２分）は０．５〜１５質量％であるものが好ましい。加水分解物のＳｉＯ２濃度が下限値未満では、重合が不十分であり、膜の密着性の低下やクラックの発生が起こりやすく、上限値を超えると、相対的に水の割合が高くなりケイ素アルコキシドが溶解せず、反応液がゲル化する不具合を生じる。水の割合を上記範囲に限定したのは、下限値未満では加水分解速度が遅くなるために、重合が進まず、塗布膜の密着性並びに成膜性が不十分になり、一方、上限値を超えると加水分解反応中に反応液がゲル化し、水が多過ぎるためケイ素アルコキシド化合物がアルコール水溶液に溶解せず、分離する不具合を生じるからである。水としては、不純物の混入防止のため、イオン交換水や純水等を使用するのが望ましい。
【００２２】
有機酸、無機酸又はチタン化合物は加水分解反応を促進させるための触媒として機能する。有機酸としてはギ酸、シュウ酸が例示され、無機酸としては塩酸、硝酸、リン酸が例示され、チタン化合物としてはテトラプロポキシチタン、テトラブトキシチタン、テトライソプロポキシチタン、乳酸チタン等が例示される。触媒は上記のものに限定されない。上記触媒の割合を上記範囲に限定したのは、下限値未満では反応性に乏しく重合が不十分になるため、膜が形成されず、一方、上限値を超えても反応性に影響はないが、残留する酸による基材の腐食等の不具合を生じる。
【００２３】
第３溶媒としてはメタノール又はエタノールが好ましい。これらのアルコールは、ケイ素アルコキドとの混合がしやすいためである。第３溶媒の割合を上記範囲に限定したのは、第３溶媒の割合が下限値未満では、ケイ素アルコキシドが、溶液中に溶解せず分離してしまうこと、加水分解反応中に反応液がゲル化しやすく、一方、上限値を超えると、加水分解に必要な水、触媒量が相対的に少なくなるために、加水分解の反応性が低下して、重合が進まず、膜の密着性が低下するためである。
【００２４】
〔フッ素含有シラン〕
本実施の形態の液組成物に用いられるフッ素含有シランは、上記一般式（１）で示される。上記式（１）中の含窒素ペルフルオロアルキル基としては、より具体的には、下記式（２）〜（１３）で示されるペルフルオロアミン構造を挙げることができる。
【００２５】
【化２】
0006713340.tif 000003
【００２６】
【化３】
0006713340.tif 000004
【００２７】
【化４】
0006713340.tif 000005
【００２８】
【化５】
0006713340.tif 000006
【００２９】
【化６】
0006713340.tif 000007
【００３０】
【化７】
0006713340.tif 000008
【００３１】
【化８】
0006713340.tif 000009
【００３２】
【化９】
0006713340.tif 000010
【００３３】
【化１０】
0006713340.tif 000011
【００３４】
【化１１】
0006713340.tif 000012
【００３５】
【化１２】
0006713340.tif 000013
【００３６】
【化１３】
0006713340.tif 000014
【００３７】
また、上記式（１）中のＸとしては、下記式（１４）〜（１７）で示される構造を挙げることができる。なお、下記式（１４）はエーテル結合、下記式（１５）はエステル結合、下記式（１６）はアミド結合、下記式（１７）はウレタン結合を含む例を示している。
【００３８】
【化１４】
0006713340.tif 000015
【００３９】
【化１５】
0006713340.tif 000016
【００４０】
【化１６】
0006713340.tif 000017
【００４１】
【化１７】
0006713340.tif 000018
【００４２】
ここで、上記式（１４）〜（１７）中、Ｒ２及びＲ３は炭素数が０から１０の炭化水素基、Ｒ４は水素原子または炭素数１から６の炭化水素基である。Ｒ３の炭化水素基の例とは、メチル基、エチル基等のアルキル基挙げられ、Ｒ４の炭化水素基の例とは、メチル基、エチル基等のアルキル基の他、フェニル基、ビニル基等も挙げられる。
【００４３】
また、上記式（１）中、Ｒ１は、加水分解基のメトキシ基、エトキシ基等が挙げられる。
【００４４】
また、上記式（１）中、Ｚは、加水分解されてＳｉ−Ｏ−Ｓｉ結合を形成可能な加水分解性基であれば特に限定されるものではない。このような加水分解性基としては、具体的には、例えば、メトキシ基、エトキシ基、プロポキシ基、ブトキシ基などのアルコキシ基、フェノキシ基、ナフトキシ基などのアリールオキシ基、ベンジルオキシ基、フェネチルオキシ基などのアラルキルオキシ基、アセトキシ基、プロピオニルオキシ基、ブチリルオキシ基、バレリルオキシ基、ピバロイルオキシ基、ベンゾイルオキシ基などのアシルオキシ基等が挙げられる。これらの中でも、メトキシ基、エトキシ基を適用することが好ましい。
【００４５】
ここで、上記式（１）で表されるペルフルオロアミン構造を有するフッ素含有シランの具体例としては、例えば、下記式（１８）〜（２８）で表される構造が挙げられる。なお、下記式（１９）〜（２９）中、Ｒはメチル基又はエチル基である。
【００４６】
【化１８】
0006713340.tif 000019
【００４７】
【化１９】
0006713340.tif 000020
【００４８】
【化２０】
0006713340.tif 000021
【００４９】
【化２１】
0006713340.tif 000022
【００５０】
【化２２】
0006713340.tif 000023
【００５１】
【化２３】
0006713340.tif 000024
【００５２】
【化２４】
0006713340.tif 000025
【００５３】
【化２５】
0006713340.tif 000026
【００５４】
【化２６】
0006713340.tif 000027
【００５５】
【化２７】
0006713340.tif 000028
【００５６】
【化２８】
0006713340.tif 000029
【００５７】
上述したように、本実施の形態のフッ素含有シランは、分子内に含窒素ペルフルオロアルキル基とアルコキシシリル基とをそれぞれ１以上有する構造となっていて、窒素原子に炭素数が６以下の短鎖長のペルフルオロアルキル基が複数結合した含窒素ペルフルオロアルキル基を有しており、分子内のフッ素含有率が高いため、形成した膜に優れた撥水撥油性と離型性を付与することができる。
【００５８】
〔フッ素含有シランの第２加水分解物の調製〕
フッ素含有シランの第２加水分解物は、第１加水分解物にフッ素含有シランを混合し添加することにより生成する。第１加水分解物の調製とは別にフッ素含有シランのみで加水分解を行って第２加水分解物を生成すると、フッ素のみの塊ができてしまい、成膜性に劣るので好ましくない。また、フッ素含有シランとケイ素アルコキシドと水と有機溶媒を予め混合しておき、最後に触媒を添加する方法もある。ただし、第１加水分解物にフッ素含有シランを混合し添加する方が、ケイ素アルコキシドで骨格を形成した後、その骨格にフッ素を形成することから、膜強度並びに密着性等に優れる。
【００５９】
〔膜形成用液組成物の調製〕
防汚性膜及び離型性を付与し得る膜を形成するための液組成物を調製する方法は、ケイ素アルコキシドの第１加水分解物とフッ素含有シランの第２加水分解物とを、液組成物１００質量％に対して０．１〜１０．０質量％、好ましくは０．５〜５質量％含むように調製する。下限値の０．１質量％未満では、形成した膜に撥水撥油性の防汚性及び離型性を付与することができず、また塗膜の基材への密着性に劣り、高い強度の塗膜が得られない。また上限値の１０．０質量％を超えると、成膜性が劣るか、或いは組成物のゲル化等が生じて液組成物の安定性が悪くなる。またフッ素含有シランをケイ素アルコキシドの第１加水分解物及びフッ素含有シランの第２加水分解物の合計量に対して０．１〜１０．０質量％含むように調製することが好ましい。より確実に形成した膜に撥水撥油性の防汚性及び離型性を付与するためである。この上限値の１０．０質量％を超えると、成膜性が劣り、防汚性及び離型性の機能を発現しにくい。
【００６０】
防汚性膜及び離型性を付与し得る膜を形成するための液組成物の調製方法では、最初にケイ素アルコキシドの第１加水分解物を調製しておく。次いでこの第１加水分解物を調製した浴に、フッ素含有シランを混合しながら添加し、第２加水分解物の調製を行う。この方法では、ケイ素アルコキシドの加水分解に用いた水及び有機酸又は無機酸をフッ素含有シランの加水分解に利用する。前述したように、ケイ素アルコキシドの第１加水分解物とフッ素含有シランの第２加水分解物と別々に調製しておき、これらを混合して調製すると、フッ素の塊ができてしまい、成膜性が悪くなり、かつ、離型性と防汚性の機能を発現させることが困難になる。ケイ素アルコキシドとフッ素含有シランと水と有機溶媒を混合した液に、触媒を添加して加水分解の調整を行う方法もあるが、上述した方法が最も好ましい。
【００６１】
〔防汚性膜及び離型性付与膜の形成方法〕
本実施の形態の防汚性膜及び離型性付与膜は、例えば、基材であるステンレス鋼（ＳＵＳ）、鉄、アルミニウム等の金属板上、窓ガラス、鏡等のガラス上、タイル上、ポリ塩化ビニル（ＰＶＣ）等のプラスチック上、又はポリエチレンテレフタレート（ＰＥＴ）、ポリブチレンテレフタレート、ポリエチレンナフタレート等のポリエステルフィルム上に、上記液組成物を、スクリーン印刷法、バーコート法、ダイコート法、ドクターブレード、スピン法等により塗布した後に、室温乾燥もしくは乾燥機等により室温〜１３０℃の温度で乾燥させることにより、形成される。
【実施例】
【００６２】
次に本発明の実施例を比較例とともに詳しく説明する。
【００６３】
＜実施例１＞
ケイ素アルコキシドとしてのテトラエトキシシラン（ＴＥＯＳ）３４．６６ｇにエタノール（沸点７８．３℃）３４．５６ｇを有機溶媒として添加し、イオン交換水２９．７８ｇをセパラブルフラスコ内で２０℃の温度で１５分間撹拌することにより第１液を調製した。また、この第１液とは別に、エタノール０．５６ｇと濃度６０質量％の硝酸０．４４ｇをビーカー内に投入して混合し、２０℃の温度で１５分間撹拌することにより第２液を調製した。次に、上記調製した第１液を、ウォーターバスにて６０℃の温度に保持してから、この第１液に第２液を添加し、６０℃で２時間撹拌した。これにより、上記ケイ素アルコキシドの第１加水分解物を得た。上記ケイ素アルコキシドの第１加水分解物を生成した液に、上記式（２８）に示されるフッ素含有シラン０．１５ｇと有機溶媒としてのエタノール（沸点７８．３℃）２１１．２６ｇと２−イソプロポキシエタノール（沸点１４２℃）３５．２１ｇとジアセトンアルコール（沸点１６９℃）５．０３ｇを添加し、２５℃で１時間撹拌した。これにより、液中にケイ素アルコキシドの第１加水分解物に加えて、フッ素含有シランの第２加水分解物が生成された液組成物を得た。
【００６４】
＜実施例２＞
表１及び表２に示すように、ケイ素アルコキシドをテトラメトキシシラン（ＴＭＯＳ）の３〜５量体のオリゴマー（三菱化学製商品名MS-51）に変え、有機溶媒をメタノールに変え、触媒をテトライソプロポキシチタン（Ｔｉ(isoＰｒＯ) ４）に変え、フッ素含有シランを式（２７）に変え、液組成物の原料の各配合量(g)を変えた以外、実施例１と同様にして、液中にケイ素アルコキシドの第１加水分解物に加えて、フッ素含有シランの第２加水分解物が生成された液組成物を得た。
【００６５】
＜実施例３＞
表１及び表２に示すように、フッ素含有シランを式（１９）に変え、液組成物の原料の各配合量(g)を変えた以外、実施例１と同様にして、液組成物を得た。
【００６６】
＜実施例４＞
表１及び表２に示すように、触媒を塩酸に変え、液組成物の原料の各配合量(g)を変えた以外、実施例１と同様にして液組成物を得た。
【００６７】
＜実施例５＞
表１及び表２に示すように、液組成物の原料の各配合量(g)を変えた以外、実施例１と同様にして液組成物を得た。
【００６８】
＜実施例６＞
表１及び表２に示すように、触媒を８５％リン酸水溶液に変え、第１溶媒を2-エトキシエタノールと２−メトキシエタノールの質量比にて１：１の混合溶媒に、第３溶媒をエタノール８５％、ｎ−プロピルアルコール１０％、２−プロピルアルコール５％の混合溶媒に変え、液組成物の原料の各配合量(g)を変えた以外、実施例１と同様にして液組成物を得た。
【００６９】
＜実施例７＞
表１及び表２に示すように、第１溶媒を１−メトキシ−２−プロパノールと１−エトキシ−２−プロパノールの質量比にて１：１の混合溶媒に、第３溶媒をエタノール８５％、ｎ−プロピルアルコール１０％、２−プロピルアルコール５％の混合溶媒に変え、液組成物の原料の各配合量(g)を変えた以外、実施例１と同様にして液組成物を得た。
【００７０】
＜実施例８＞
表１及び表２に示すように、第２溶媒をジエチレングリコールモノメチルエーテルと３−メトキシ−３−メチル−１−ブタノールの質量比にて１：３の混合溶媒に変え、液組成物の原料の各配合量(g)を変えた以外、実施例１と同様にして液組成物を得た。
【００７１】
＜実施例９＞
表１及び表２に示すように、第２溶媒をＮ−メチルピロリドン及び３−メトキシ−３−メチル−１−ブタノールの質量比にて１：３の混合溶媒に変え、液組成物の原料の各配合量(g)を変えた以外、実施例１と同様にして液組成物を得た。
【００７２】
＜実施例１０＞
表１及び表２に示すように、組成比を変えた以外、実施例１と同様にして、液組成物を得た。
【００７３】
＜比較例１＞
表１及び表２に示すように、フッ素含有シラン添加しないで、液組成物の原料の各配合量(g)を変えた以外、実施例１と同様にして、液組成物を得た。
【００７４】
＜比較例２＞
表１及び表２に示すように、液組成物の原料の各配合量(g)を変えた以外、実施例１と同様にして、液組成物を得た。
【００７５】
＜比較例３＞
表１及び表２に示すように、液組成物の原料の各配合量(g)を変えた以外、実施例１と同様にして、液組成物を得た。
【００７６】
＜比較例４＞
表１及び表２に示すように、第１溶媒を添加しないで、液組成物の原料の各配合量(g)を変えた以外、実施例１と同様にして、液組成物を得た。
【００７７】
＜比較例５＞
表１及び表２に示すように、第２溶媒を添加しないで、液組成物の原料の各配合量(g)を変えた以外、実施例１と同様にして、液組成物を得た。
【００７８】
＜比較例６＞
表１及び表２に示すように、第１溶媒及び第２溶媒を添加しないで、液組成物の原料の各配合量(g)を変えた以外、実施例１と同様にして、液組成物を得た。
【００７９】
＜比較例７＞
表１及び表２に示すように、第１溶媒を１−エトキシ−２−プロパノールに変え、第２溶媒をＮ−メチルピロリドンに変え、液組成物の原料の各配合量(g)を変えた以外、実施例１と同様にして液組成物を得た。
【００８０】
＜比較例８＞
表１及び表２に示すように、第１溶媒を１−エトキシ−２−プロパノールに変え、第２溶媒をＮ−メチルピロリドンに変え、液組成物の原料の各配合量(g)を変えた以外、実施例１と同様にして液組成物を得た。
【００８１】
実施例１〜１０及び比較例１〜８の液組成物の原料となるケイ素アルコキシドの第１加水分解物を調製するための第１液及び第２液の種類と配合量を表１に示す。また第１加水分解物を含む液にフッ素含有シランと第１溶媒、第２溶媒及び第３溶媒を添加してフッ素含有シランの第２加水分解物を調製するための各原料の種類と配合量を表２に示す。表２において、フッ素含有シランの種類として、例えば「式（２８）」と記載したものは、「式（２８）に示される化合物」を意味する。更にケイ素アルコキシドの第１加水分解物の質量％及びフッ素含有シランの第２加水分解物の質量％、液組成物１００質量％に対する第１加水分解物と第２加水分解物の合計量の含有割合、この合計量１００質量％に対するに対するフッ素含有シランの含有割合、第１溶媒、第２溶媒及び第３溶媒の質量比、及び液組成物中の水の含有割合を表３に示す。なお、第３溶媒は、ケイ素アルコキシドの加水分解によって生じる溶媒も含む。また表３の水は液組成物に対する質量％である。表３に示される液組成物に対するケイ素アルコキシドの第１加水分解物の質量％はケイ素アルコキシドの質量から加水分解により分解するアルコキシドの質量の差を求め、この差を全溶液量で割ることにより算出され、液組成物に対するフッ素含有シランの第２加水分解物の質量％も同様にして算出される。液組成物に対する第１及び第２加水分解物の合計量の質量％は上記で算出された第１加水分解物の質量と第２加水分解物の合計量の質量を、全溶液量で割ることにより算出される。また第１及び第２加水分解物の合計量に対するフッ素含有シランの第２加水分解物の質量％は第２加水分解物の質量を第１及び第２加水分解物の合計量の質量で割ることにより算出される。更に加水分解によって生じる溶媒と、後から添加する溶媒を合計した数値を用いて、第１溶媒と第２溶媒と第３溶媒の質量比は算出される。更に液組成物に対する水の質量％は加水分解時に添加した水の量を全溶液量で割ることにより算出される。
【００８２】
【表１】
0006713340.tif 000030
【００８３】
【表２】
0006713340.tif 000031
【００８４】
【表３】
0006713340.tif 000032
【００８５】
＜比較試験及び評価＞
実施例１〜１０及び比較例１〜８で得られた液組成物を、バーコーター（安田精機製作所製、型番No.３）を用いて、厚さ２ｍｍ、たて１５０ｍｍ、よこ７５ｍｍのＳＵＳ基材上にそれぞれ乾燥後の厚さが０．５〜１μｍとなるように塗布し、１８種類の塗膜を形成した。ここで、先ずバーコーターによる塗布時の成膜性を評価した。続いてすべての塗膜を室温にて、３時間乾燥して１８種類の防汚性と離型性が付与された膜を得た。これらの膜について、膜表面の撥水性、撥油性、膜の耐水性、膜の強度、膜の基材への密着性及び膜付き基材からの離型性を評価した。これらの結果を表４に示す。
【００８６】
(1) 成膜性
成膜性は、膜を目視にて評価した。膜全体に弾き、筋等の発生がなく、液組成物を均一に塗布できたものは「良好」とし、膜の一部に僅かに弾き、筋等が生じたものは「可」とし、膜全体に弾き、筋等が生じたものは「不良」とした。
【００８７】
(2) 膜表面の撥水性（接触角）
協和界面科学製ドロップマスターDM-700を用いて、シリンジに２２℃±１℃のイオン交換水を準備し、シリンジの針の先端から２μＬの液滴を飛び出した状態にする。次いで評価するＳＵＳ基材上の防汚性膜をこの液滴に近づけて防汚性膜に液滴を付着させる。この付着した水の接触角を測定した。静止状態で水が膜表面に触れた１秒後の接触角をθ／２法により解析した値を水の接触角とし、膜表面の撥水性を評価した。
【００８８】
(3) 膜表面の撥油性（接触角）
協和界面科学製ドロップマスターDM-700を用いて、シリンジに２２℃±１℃のｎ−ヘキサデカン（以下、油という。）を準備し、シリンジの針の先端から２μＬの液滴を飛び出した状態にする。次いで評価するＳＵＳ基材上の防汚性膜をこの液滴に近づけて防汚性膜に液滴を付着させる。この付着した油の接触角を測定した。静止状態で油が膜表面に触れた１秒後の接触角をθ／２法により解析した値を油の接触角とし、膜表面の撥油性を評価した。
【００８９】
(4) 膜の耐水性
評価する防汚性膜をＳＵＳ基材とともに５〜１５℃の水道水が５００ｍＬ／分の速度で流れている水中に、水平状態で２４時間置き、室温にて乾燥した後、水と油の接触角を測定し、浸漬前の接触角と１５度未満の差である場合を「良好」とし、１５度以上異なる場合は、「不良」とし、膜の耐水性を評価した。
【００９０】
(5) 膜の強度
水を含ませたスポンジで、膜を２０回擦り、膜を目視にて評価した。膜に全く剥離が生じていない場合を「良好」とし、膜の一部に僅かに剥離が生じている場合を「可」とし、膜の大部分に剥離が生じている場合を「不良」とした。
【００９１】
(6) 膜の基材への密着性及び膜付き基材からの離型性
７５ｍｍ×１５０ｍｍ×厚さ２ｍｍのＳＵＳ３０４基材上に塗膜を形成した。塗膜の上に、セロファンテープを貼り付けた後、テープを剥がしたときに、塗膜がテープ側に全く付かなかった場合を「密着良好」とし、塗膜の一部が僅かにテープ側に付いたが、最終的にテープ側に貼り付かなかった場合を「密着可」とし、塗膜の大部分がテープ側に貼り付き、ＳＵＳ基材界面で塗膜が剥がれてしまった場合を「密着不良」とした。
【００９２】
膜の基材への密着性を確認するために用いたＳＵＳ３０４基材と同一の基材に膜を形成した。膜の上に、コニシ製エポキシ樹脂とガラスクロスを積層し、８時間乾燥させＦＲＰ層を形成した。形成したＦＲＰ層をＳＵＳ３０４基材から剥がしたときに、ＦＲＰ層のみが膜から剥離したものは、膜の基材への密着性と膜からの離型性が「良好」であるとした。ＦＲＰ層が膜とともにＳＵＳ基材から剥離したものは密着性が不十分であるが、離型性は「可」とした。ＦＲＰ層がＳＵＳ基材上の膜から全く剥離しなかったものは、離型性は「不良」であるが、膜の基材への密着性は「密着良好」とした。
【００９３】
【表４】
0006713340.tif 000033
【００９４】
表４から明らかなように、比較例１の液組成物では、フッ素を含有していないため、成膜性に優れるが、水及びヘキサデカンの接触角から明らかなように、撥水撥油性の機能が発現していなかった。そのため、離型性試験にてもＦＲＰ層の剥離ができなかった。比較例２の液組成物では、第１及び第２加水分解物を合計した配合量が少なすぎるため、水及びヘキサデカンの接触角も悪く、膜が薄すぎるため膜強度も不足していた。
【００９５】
また比較例３の液組成物では、第１及び第２加水分解物を合計した配合量が多すぎるため、粘度も高く、均一に成膜することができなかった。そのため、スポンジで擦る試験にて、一部塗膜が剥離した。また、離型性試験でも剥離する箇所としない箇所がまだらに存在する結果となっていた。比較例４の液組成物では第２溶媒が配合されていなかっため、塗膜の急激な乾燥を防止できなかった。また比較例５の液組成物では第１溶媒が配合されていなかったため、乾燥速度の調整が難しかった。また比較例６の液組成物では第１溶媒も第２溶媒も配合されていなかったため、更に乾燥速度の調整を行うことができなかった。
【００９６】
また比較例７の液組成物では、第１溶媒が多過ぎ、第３溶媒が少な過ぎるため、乾燥速度の調整を行うことができなかった。結果として比較例４〜７の液組成物では、成膜時に筋、水玉等が発生し、表面の荒れた状態となった。そのため、膜強度試験にてスポンジで擦ると、一部の塗膜が剥離した。また離型性試験でも離型する箇所としない箇所が生じていた。更に比較例８の液組成物では、高沸点の第２溶媒が多過ぎるため、塗布状態において基材への弾きも見られ、室温２４時間の乾燥条件でも膜が乾燥しなかった。そのため、接触角、離型性試験は実施できなかった。
【００９７】
これに対して、表４から明らかなように、実施例１〜９の液組成物では、成膜性、塗膜の撥水撥油性、耐水性、膜の強度において、良好な結果であり、膜付き基材からの離型性も良好であった。また実施例１０の液組成物では、全加水分解物に対してフッ素含有シランの含有量が多めであったため、撥水撥油性及び膜の基材への密着性は優れていたが、成膜性、膜の強度及び離型性はいずれも「可」であり、膜付き基材からの離型性試験では「密着可」であった。
【産業上の利用可能性】
【００９８】
本発明の膜形成用液組成物は、機械油を使用する工場、油が飛散する厨房、油蒸気が立ちこめるレンジフード、換気扇、冷蔵庫扉等において、油汚れを防止する分野に用いられる。またプレス成形法、ＦＲＰ成形法等により樹脂成形体又はセラミック成形体を作る場合に、成形体を金型等から容易に離型させる分野に用いられる。